(57)【特許請求の範囲】
【請求項１】
中心孔を有する主表面と、内周端面と、外周端面とを有するガラス基板を用いて製造する情報記録媒体用ガラス基板の製造方法において、
前記主表面を研磨する少なくとも１つ以上の前研磨工程と、
該前研磨工程の後、前記ガラス基板と、該ガラス基板の主表面を被覆するヤング率２〜３００ＭＰａのスペーサと、を交互に複数重ね合わせて、前記主表面と前記スペーサとが密着する積層体を形成する密着工程と、
前記積層体を化学強化処理液に浸漬し、イオン交換によって前記ガラス基板の内周端面と外周端面にイオン交換層を形成する化学強化工程と、
該化学強化工程の後に、前記ガラス基板の主表面を研磨する後研磨工程と、
を含み、
前記化学強化工程の前の前記ガラス基板の外径をＣ、内径をＤとしたとき、
前記スペーサの外径Ｅが、Ｃ−１０ｍｍ＜Ｅ＜Ｃ−０．１ｍｍ、
前記スペーサの内径Ｆが、Ｄ＋０．１ｍｍ＜Ｆ＜Ｄ＋１０ｍｍ、
であることを特徴とする情報記録媒体用ガラス基板の製造方法。
【請求項２】
前記スペーサのヤング率が、４〜１００ＭＰａであることを特徴とする請求項１に記載の情報記録媒体用ガラス基板の製造方法。
【請求項３】
前記後研磨工程で研磨した主表面の研磨量が、０．５〜１０μｍであることを特徴とする請求項１又は２に記載の情報記録媒体用ガラス基板の製造方法。
【請求項４】
前記スペーサの厚さが０．１〜５ｍｍであることを特徴とする請求項１から３の何れか１項に記載の情報記録媒体用ガラス基板の製造方法。
【請求項５】
請求項１から４の何れか１項に記載された情報記録媒体用ガラス基板の製造方法により製造した情報記録媒体用ガラス基板の主表面の上に、記録層を形成することを特徴とする情報記録媒体の製造方法。
【請求項６】
前記記録層は、磁性層であることを特徴とする請求項５に記載の情報記録媒体の製造方法。
【発明の詳細な説明】
【技術分野】
【０００１】
本発明は、磁気、光、光磁気等の性質を利用した記録層を有する情報記録媒体に用いる情報記録媒体用ガラス基板の製造方法及び情報記録媒体に関する。
【背景技術】
【０００２】
磁気、光、光磁気等の性質を利用した記録層を有する情報記録媒体のなかで、代表的なものとして磁気ディスクがある。磁気ディスク用基板として、従来アルミニウム基板が広く用いられていた。しかし、近年、記録密度向上のための磁気ヘッド浮上量の低減の要請に伴い、アルミニウム基板よりも表面の平滑性に優れ、しかも表面欠陥が少ないことから磁気ヘッド浮上量の低減を図ることができるガラス基板を磁気ディスク用基板として用いる割合が増えてきている。
【０００３】
このような磁気ディスク等の情報記録媒体用ガラス基板の製造方法においては、ガラス基板の耐衝撃性や耐振動性を向上させ衝撃や振動によって基板が破損するのを防止する目的で、ガラス基板の表面に化学強化処理を施して基板を強化することが一般的に行われている。化学強化処理は、通常、化学強化処理液にガラス基板を浸漬し、ガラス基板に含まれるナトリウムイオン等のアルカリ金属イオンと、化学強化処理液に含まれるカリウムイオン等のアルカリ金属イオンとのイオン交換によってガラス基板の表面にイオン交換層を形成するイオン交換法によって行われる。このようなイオン交換層には高い圧縮応力が存在し、ガラス基板が強化される。
【０００４】
しかしながら、化学強化処理を行うと、ガラス基板の表面に圧縮応力の影響による基板の反りや、化学強化処理液の浸食による表面の微細な凹凸の発生などが生じ、磁気ディスク等の情報記録媒体にしたときに磁気ヘッドが衝突する場合がある。
【０００５】
このような問題に対して、特許文献１においては、化学強化工程後のガラス基板の表面の反りや微細な凹凸を除去して必要な平滑性を確保する方法として、化学強化処理をした後に、表面を研磨加工する方法が提案されている。
【０００６】
また、特許文献２においては、化学強化する箇所をガラス基板の外周及び内周の端面に限定し、ガラス基板の表裏の反りや、化学強化処理液の浸食による微細な凹凸の発生などを防止する目的で、ガラス基板の表裏の主表面を金属製のスペーサで覆った状態で化学強化処理を行う方法が提案されている。
【先行技術文献】
【特許文献】
【０００７】
【特許文献１】特開２０００−２０７７３０号公報
【特許文献２】特開２００８−１９８２８５号公報
【発明の概要】
【発明が解決しようとする課題】
【０００８】
しかしながら、記録密度向上等に伴って、基板と磁気ヘッド間の浮上量は狭くなり、情報記録媒体用ガラス基板に要求される平坦度のレベルはますます高くなっている。特許文献１に記載のように化学強化処理された主表面を研磨して、要求されるレベルの平坦度を確保する方法では、主表面の化学強化層を十分に除去する必要がある。しかし、化学強化された表面は硬く、そのため、研磨時間が長くかかり、生産性が悪いという問題があった。
【０００９】
また、特許文献２に記載のようにガラス基板の表裏の主表面を金属製のスペーサで覆った状態では、主表面にスペーサが密着できず、わずかな隙間が発生する場合がある。その隙間に化学強化液が浸透して部分的な応力の歪みを発生し、基板の反りが発生する。また、特許文献２に記載のように主表面を最終研磨した後に、化学強化をする方法では、化学強化工程の前後でガラス基板をハンドリングする際に主表面に傷を付け、微小欠陥を発生させる可能性が高い。このような化学強化工程後の主表面の傷や反りが、磁気ヘッドによる読み取りエラーやヘッドクラッシュを発生させるという問題があった。
【００１０】
本発明は上記のような技術的課題に鑑みてなされたものであり、本発明の目的は、化学強化された内周端面と外周端面を有し、所望の平坦度と表面粗さを兼ね備え、主表面の表面欠陥が少ない情報記録媒体用ガラス基板の製造方法及び該製造方法による情報記録媒体用ガラス基板を用いた情報記録媒体の製造方法を提供することである。
【課題を解決するための手段】
【００１１】
上記の課題を解決するために、本発明は以下の特徴を有するものである。
【００１２】
１．中心孔を有する主表面と、内周端面と、外周端面とを有するガラス基板を用いて製造する情報記録媒体用ガラス基板の製造方法において、
前記主表面を研磨する少なくとも１つ以上の前研磨工程と、
該前研磨工程の後、前記ガラス基板と、該ガラス基板の主表面をほぼ被覆するヤング率２〜３００ＭＰａのスペーサと、を交互に複数重ね合わせて、前記主表面と前記スペーサとが密着する積層体を形成する密着工程と、
前記積層体を化学強化処理液に浸漬し、イオン交換によって前記ガラス基板の内周端面と外周端面にイオン交換層を形成する化学強化工程と、
該化学強化工程の後に、前記ガラス基板の主表面を研磨する後研磨工程と、
を含むことを特徴とする情報記録媒体用ガラス基板の製造方法。
【００１３】
２．前記スペーサのヤング率が、４〜１００ＭＰａであることを特徴とする前記１に記載の情報記録媒体用ガラス基板の製造方法。
【００１４】
３．前記後研磨工程で研磨した主表面の研磨量が、０．５〜１０μｍであることを特徴とする前記１又は２に記載の情報記録媒体用ガラス基板の製造方法。
【００１５】
４．前記化学強化工程の前の前記ガラス基板の外径をＣ、内径をＤとしたとき、
前記スペーサの外径Ｅが、Ｃ−１０ｍｍ＜Ｅ＜Ｃ−０．１ｍｍ、
前記スペーサの内径Ｆが、Ｄ＋０．１ｍｍ＜Ｆ＜Ｄ＋１０ｍｍ、
であることを特徴とする前記１から３の何れか１項に記載の情報記録媒体用ガラス基板の製造方法。
【００１６】
５．前記スペーサの厚さが０．１〜５ｍｍであることを特徴とする前記１から４の何れか１項に記載の情報記録媒体用ガラス基板の製造方法。
【００１７】
６．前記１から５の何れか１項に記載された情報記録媒体用ガラス基板の製造方法により製造した情報記録媒体用ガラス基板の主表面の上に、記録層を形成することを特徴とする情報記録媒体の製造方法。
【００１８】
７．前記記録層は、磁性層であることを特徴とする前記６に記載の情報記録媒体の製造方法。
【発明の効果】
【００１９】
本発明によれば、十分に化学強化された内周端面、外周端面を有し、所望の平坦度と表面粗さを備え、主表面の表面欠陥が少ない情報記録媒体用ガラス基板の製造方法及び該製造方法による情報記録媒体用ガラス基板を用いた情報記録媒体の製造方法を提供できる。
【図面の簡単な説明】
【００２０】
【図１】情報記録媒体用ガラス基板の全体構成を示す図である。
【図２】情報記録媒体用ガラス基板の表主表面の上に磁性膜を備えている磁気記録媒体の例を示す図である。
【図３】情報記録媒体用ガラス基板の製造における工程を説明する製造工程図である。
【図４】密着工程における積層体およびその製造方法を説明するための概略図である。
【図５】密着工程における積層体およびその製造方法を説明するための概略図である。
【発明を実施するための形態】
【００２１】
本発明を図示の実施の形態に基づいて説明するが、本発明は該実施の形態に限らない。
【００２２】
図１は、情報記録媒体用ガラス基板（以降、ガラス基板とも称する。）１の全体構成の一例を示す図である。図１に示すように、ガラス基板１は、中心に穴５が形成されたドーナツ状の円板形状をしている。１０ｔは外周端面、２０ｔは内周端面、７ａは表主表面、７ｂは裏主表面を示している。また、図２は、図１で示したガラス基板１の表主表面７ａの上に磁性膜２を備えている磁気記録媒体（以降、磁気ディスクとも称する。）Ｇの一例を示す図である。磁性膜２は裏主表面７ｂの上にも設けることができる。
【００２３】
図３に本発明の情報記録媒体用ガラス基板の製造方法の一実施形態の製造工程図を示す。製造工程図の詳細については後述する。
【００２４】
本発明の情報記録媒体用ガラス基板の製造方法の特徴は、中心孔を有する主表面と、外周端面と、内周端面とを有する情報記録媒体用ガラス基板の製造方法において、主表面を研磨する少なくとも１つ以上の前研磨工程と、前研磨工程の後、ガラス基板と、ガラス基板の主表面をほぼ被覆するヤング率２〜３００ＭＰａのスペーサと、を交互に複数重ね合わせて、主表面とスペーサとが密着する積層体を形成する密着工程と、積層体を化学強化処理液に浸漬し、イオン交換によってガラス基板にイオン交換層を形成する化学強化工程と、化学強化工程の後に、ガラス基板の主表面を研磨する後研磨工程とを含むことである。
【００２５】
このように化学強化工程の前に、主表面を研磨する少なくとも１つ以上の前研磨工程と、前研磨工程の後、ガラス基板と、ガラス基板の主表面をほぼ被覆するヤング率２〜３００ＭＰａのスペーサと、を交互に複数重ね合わせて、主表面とスペーサとが密着する積層体を形成する密着工程と、を有することにより、研磨工程後に多少の反りが残っていても、弾性を有するスペーサが主表面に沿って変形し、密着工程での主表面とスペーサとの密着が十分に行われる。その結果、その後の化学強化工程で主表面とスペーサとの間に化学強化処理液が侵入することが無く、化学強化工程後に主表面に新たな反りや表面の粗面化などが発生することがない。また、化学強化工程後に、ガラス基板の主表面を所望の表面粗さと平坦度にする後研磨工程を行うことにより、密着工程や化学強化工程後のハンドリングなどで発生した微小な傷等を解消することができる。この化学強化工程後の後研磨工程は、ガラス基板の主表面の反りや面の粗れが少なく、また、化学強化されていないので、容易に所定の表面粗さと平坦度に研磨することができ、従来の方法に比べて生産性を向上させることができる。このような製造方法で製造したガラス基板を用いた磁気ディスクは、主表面の平滑性、平坦度に優れていることから、磁気ヘッドの浮上量をより小さくすることができ、近年の高密度化の要求を満たすことができる。
【００２６】
また、本発明に用いるスペーサの材質としては、ヤング率が２〜３００ＭＰａのスペーサであれば良い。
【００２７】
特に、ヤング率が、４〜１００ＭＰａであることが好ましい。ヤング率をこの範囲にすることにより、化学強化工程前のガラス基板が多少反っていてもガラス基板の主表面に沿うことができ、また、スペーサの一部が内周端部や外周端部の一部を覆うおそれもなく好ましい。
【００２８】
スペーサとして使用可能なものとしては、例えば、ゴム材料として、ウレタンゴム、シリコンゴム、クロロプレンゴム、ブタジエンゴム等を挙げることができる。このうち、耐久性及び耐化学強化処理液に優れるという観点から、シリコンゴムを用いることが好ましい。
【００２９】
なお、本発明で用いられるヤング率の測定は、一般的な方法で測定した。一様な断面Ａの棒の両端を力Ｐで引張り、棒に生じる垂直応力をσ＝Ｐ／Ａ、この力Ｐによって長さＬの棒がｕだけ伸びた時のひずみをε＝ｕ／Ｌとし、これらの値から、ヤング率はＥ＝σ／εとして算出した。
【００３０】
また、化学強化工程の後に行う後研磨工程で研磨した主表面の研磨量が、０．５〜１０μｍであることが好ましい。化学強化工程の後に行う研磨量をこの範囲にすることで、密着工程や化学強化工程を行う際に、ガラス基板の表面に発生する微小な欠陥を十分に解消することができ、また、必要以上に研磨することがないので生産性も向上し、好ましい。
【００３１】
また、積層体に用いるスペーサの形状は、化学強化工程の前のガラス基板の主表面を被覆し、内周端面及び外周端面は被覆せずに化学強化できるような形状であれば良く、ガラス基板の内径よりわずかに大きい内径と、ガラス基板の外径よりわずかに小さい外径を有するものであればよい。特に、化学強化工程の前のガラス基板の外径をＣ、内径をＤとしたとき、スペーサの外径Ｅが、Ｃ−１０ｍｍ＜Ｅ＜Ｃ−０．１ｍｍ、スペーサの内径Ｆが、Ｄ＋０．１ｍｍ＜Ｆ＜Ｄ＋１０ｍｍ、であることが好ましい。
【００３２】
スペーサの内径および外形をこの範囲とすることで、内周端面及び外周端面を化学強化できるとともに、ガラス基板の主表面を十分に被覆することができ、化学強化液による主表面の応力の歪みをよりすくなくすることがでる。
【００３３】
また、スペーサの厚さが０．１〜５ｍｍであることが好ましい。スペーサの厚さをこの範囲にすることで、化学強化前のガラス表面の反りをスペーサで十分に吸収でき、また、積層体を作製したときの体積を小さくできるので、化学強化液槽をコンパクトにできる。
【００３４】
本発明の情報記録媒体用ガラス基板の製造方法に関して図３の製造工程図を用いて詳しく説明する。
（ガラス溶融工程）
まず、ガラス溶融工程として、ガラス素材を溶融する。ガラス基板の材料としては、例えば、ＳｉＯ２、Ｎａ２Ｏ、ＣａＯを主成分としたソーダライムガラス；ＳｉＯ２、Ａｌ２Ｏ３、Ｒ２Ｏ（Ｒ＝Ｋ、Ｎａ、Ｌｉ）を主成分としたアルミノシリケートガラス；ボロシリケートガラス；Ｌｉ２Ｏ−ＳｉＯ２系ガラス；Ｌｉ２Ｏ−Ａｌ２Ｏ３−ＳｉＯ２系ガラス；Ｒ’Ｏ−Ａｌ２Ｏ３−ＳｉＯ２系ガラス（Ｒ’＝Ｍｇ、Ｃａ、Ｓｒ、Ｂａ）などを使用することができる。中でも、アルミノシリケートガラスやボロシリケートガラスは、耐衝撃性や耐振動性に優れるため特に好ましい。
（成型工程）
次に、成型工程として、溶融したガラスを下型に流し込み、上型によってプレス成形して円板状のガラス基板を得る。なお、円板状のガラス基板は、プレス成形によらず、例えばダウンドロー法やフロート法で形成したシートガラスを研削砥石で切り出して作製してもよい。
【００３５】
ガラス基板の大きさに限定はない。例えば、外径が２．５インチ、１．８インチ、１インチ、０．８インチなど種々の大きさのガラス基板がある。また、ガラス基板の厚みにも限定はなく、２ｍｍ、１ｍｍ、０．６３ｍｍなど種々の厚みのガラス基板がある。
（第１ラッピング工程）
次に、第１ラッピング工程として、プレス成形したガラス基板の両表面を研磨加工し、ガラス基板の平行度、平坦度および厚みを予備調整する。
（コアリング加工工程）
次に、コアリング加工工程で、第１ラッピング工程後のガラス基板の中心部に穴を開ける。穴開けは、カッター部にダイヤモンド砥石等を備えたコアドリル等で研削することで中心部に穴を開ける。
（内・外径加工工程）
次に、内・外径加工工程として、ガラス基板の外周端面および内周端面を、例えば鼓状のダイヤモンド等の研削砥石により研削することで内・外径加工する。
（第２ラッピング工程）
更に、第２ラッピング工程として、ガラス基板の両表面を再び研磨加工して、ガラス基板の平行度、平坦度および厚みを微調整する。
【００３６】
第１及び第２ラッピング工程にてガラス基板の表裏の表面を研磨する研磨機は、遊星歯車機構を利用した両面研磨機と呼ばれる公知の研磨機を使用できる。両面研磨機は、互いに平行になるように上下に配置された円盤状の上定盤と下定盤とを備えており、互いに逆方向に回転する。この上下の定盤の対向するそれぞれの面にガラス基板の主表面を研磨するための複数のダイヤモンドペレットが貼り付けてある。上下の定盤の間には、下定盤の外周に円環状に設けてあるインターナルギアと下定盤の回転軸の周囲に設けてあるサンギアとに結合して回転する複数のキャリアがある。このキャリアには、複数の穴が設けてあり、この穴にガラス基板をはめ込んで配置する。上下の定盤、インターナルギア及びサンギアは別駆動で動作することができる。
【００３７】
研磨機の研磨動作は、上下の定盤が互いに逆方向に回転し、ダイヤモンドペレットを介して定盤に挟まれているキャリアは、複数のガラス基板を保持した状態で、自転しながら定盤の回転中心に対して下定盤と同じ方向に公転する。このような動作している研磨機において、研削液を上定盤とガラス基板及び下定盤とガラス基板との間に供給することでガラス基板の研磨を行うことができる。
【００３８】
この両面研磨機を使用する際、ガラス基板に加わる定盤の加重及び定盤の回転数を所望の研磨状態に応じて適宜調整する。第１及び第２ラッピング工程における加重は、６０ｇ／ｃｍ２から１２０ｇ／ｃｍ２とするのが好ましい。また、定盤の回転数は、１０ｒｐｍから３０ｒｐｍ程度とし、上の定盤の回転数を下の定盤回転数より３０％から４０％程度遅くするのが好ましい。定盤による加重を大きくし、定盤の回転数を速くすると研磨量は多くなるが、加重を大きくしすぎると面粗さが良好とならず、また、回転数が速すぎると平坦度が良好とならない。また加重が小さく定盤の回転数が遅いと研磨量が少なく製造効率が低くなる。
【００３９】
第２ラッピング工程を終えた時点で、大きなうねり、欠け、ひび等の欠陥は除去され、ガラス基板の主表面の面粗さは、Ｒａが０．２μｍから０．４μｍ程度とするのが好ましく、主表面の平坦度は、７〜１０μｍが好ましい。
【００４０】
このような面状態にしておくことで、次の第１ポリッシング工程での研磨を効率よく行うことができる。
【００４１】
尚、第１ラッピング工程では、第２ラッピング工程を効率よく行うことができるように大まかに大きなうねり、欠け、ひびを効率よく除去する。このため、第２ラッピングで使用する粗さ＃１３００メッシュから＃１７００メッシュより粗い＃８００メッシュから＃１２００メッシュ程度のダイヤモンドペレットを使用するのが好ましい。第１ラッピング工程が完了した時点での面粗さは、Ｒａが０．４μｍから０．８μｍ程度とするのが好ましく、主表面の平坦度は、１０〜１５μｍが好ましい。
【００４２】
また、第１及び第２ラッピング工程の後、ガラス基板の表面に残った研磨剤やガラス粉を除去するための洗浄工程を行うことが好ましい。
【００４３】
なお、本発明で用いる表面粗さは、原子間力顕微鏡（デジタルインスツルメンツ社製ナノスコープ）を用いて、１μｍ×１μｍの範囲を測定した値である。また、本発明で用いる平坦度は、平坦度測定装置で測定した値であり、ガラス基板の表面の最も高い位置と最も低い位置との高低差（ＰＶ値）である。
（端面研磨加工工程）
第２ラッピング工程を終えたガラス基板の外周面及び内周面の研磨加工を、端面研磨機を用いて研磨する。
（第１ポリッシング工程）
次に、第１ポリッシング工程を行う。第１ポリッシング工程では、次の化学強化工程後に行われる第２ポリッシング工程で最終的に必要とされる面粗さを効率よく得ることができるように、面粗さを向上させるとともに最終的に本発明の形状を効率よく得ることができる研磨を行う。
【００４４】
研磨の方法は、ラッピング工程で使用したダイヤモンドペレットと研削液に代えて、パッドと研磨液を使用する以外は第１及び２ラッピング工程で使用した研磨機と同一の構成の研磨機を使用する。
【００４５】
パッドは硬度Ａで８０から９０程度の硬質パッドで例えば発泡ウレタンを使用するのが好ましい。パッドの硬度が研磨による発熱により柔らかくなると研磨面の形状変化が大きくなるため硬質パッドを用いるのが好ましい。研磨材は、粒径が０．６μｍから２．５μｍの酸化セリウムを使用し、水に分散させてスラリー状にして用いるのが好ましい。水と研磨剤との混合比率は、概ね１：９から３：７程度が好ましい。
【００４６】
定盤によるガラス基板への加重は、９０ｇ／ｃｍ２から１１０ｇ／ｃｍ２とするのが好ましい。定盤によるガラス基板への加重は、外周端部の形状に大きく影響する。加重を大きくしていくと、外周端部の内側が下がり外側に向かって上がる傾向を示す。また、加重を小さくしていくと、外周端部は平面に近くなるとともに面ダレが大きくなる傾向を示す。こうした傾向を観察しながら加重を決めることができる。
【００４７】
また、面粗さを向上させるために、定盤の回転数を２５ｒｐｍから５０ｒｐｍとし、上の定盤の回転数を下の定盤回転数より３０％から４０％遅くするのが好ましい。
【００４８】
上記の研磨条件により研磨量を３０μｍから４０μｍとするのが好ましい。３０μｍ未満では、キズや欠陥を十分に除去ができない。また４０μｍを超える場合は、面粗さをＲｍａｘが２ｎｍから６０ｎｍ、Ｒａが２ｎｍから４ｎｍの範囲とすることができるが、必要以上に研磨を行うことになり製造効率が低下する。なお、次の密着工程の前に行った主表面を研磨する少なくとも１つ以上の研磨する工程を前研磨工程と呼ぶ。
（密着工程）
次に、密着工程として、第１ポリッシング工程後のガラス基板と、ガラス基板の主表面をほぼ被覆するヤング率２〜３００ＭＰａのスペーサと、を交互に複数重ね合わせて、主表面とスペーサとが密着する積層体を形成する。スペーサの材質、形状、ヤング率等については、先に説明しているので、ここでは省略する。
【００４９】
積層体およびその製造方法について、図４、図５を用いて説明する。図４は、下側台板３に取り付けられた治具３１にスペーサ４とガラス基盤１とを交互に挿入して所定の枚数を積み重ねた状態を示す図である。図５は、図４で積み重ねたスペーサ４とガラス基盤１の最上部にスペーサをさらに配置し、下側台板３と上側台板３２とで積層したスペーサとガラス基盤１を挟持し、治具３１を抜いた状態の積層体１００を示した図である。
【００５０】
まず、台板３に治具３１をはめ込む。この治具３１の外形は、ガラス基盤１の内径よりわずかに小さくしてある。治具３１の外形で位置決めしながらスペーサ４とガラス基盤１とを交互に積み重ねていく。所定枚数のスペーサ４とガラス基盤１を積み重ねた後、図５に示すように最後にスペーサ４を積み重ねた後に上側台板３２積み重ねる。次に下側台板３と上側台板３２とをボルト３４とナット３５により締め付け、スペーサ４とガラス基盤１の主表面とを密着させる。次に、治具３１を抜き取り、積層体１００を作製する。ボルト３４は、ガラス基盤１の外周面から離れた位置に複数配置し、スペーサ４とガラス基盤１とを密着させる圧力が、ガラス基盤１の主表面でほぼ均等にかかるようにすればよい。
（化学強化工程）
次に、化学強化工程として、密着工程で形成した積層体を化学強化液に浸漬してガラス基板の内周端面及び外周端面に化学強化層を形成する。内周端面及び外周端面に化学強化層を形成することで耐衝撃性、耐振動性及び耐熱性等を向上させ、かつ、主表面の化学強化による反りや表面の粗面化を防止することができる。
【００５１】
化学強化工程は、加熱された化学強化処理液にガラス基板を浸漬することによってガラス基板に含まれるリチウムイオン、ナトリウムイオン等のアルカリ金属イオンをそれよりイオン半径の大きなカリウムイオン等のアルカリ金属イオンによって置換するイオン交換法によって行われる。イオン半径の違いによって生じる歪みより、イオン交換された領域に圧縮応力が発生し、ガラス基板の内周端面及び外周端面が強化される。
【００５２】
化学強化処理液に特に制限はなく、公知の化学強化処理液を用いることができる。通常、カリウムイオンを含む溶融塩又はカリウムイオンとナトリウムイオンをふくむ溶融塩を用いることが一般的である。カリウムイオンやナトリウムイオンを含む溶融塩としては、カリウムやナトリウムの硝酸塩、炭酸塩、硫酸塩やこれらの混合溶融塩が挙げられる。中でも、融点が低く、ガラス基板の変形を防止できるという観点からは、硝酸塩を用いることが好ましい。
【００５３】
化学強化処理液は、上記の成分が融解する温度よりも高温になるよう加熱される。一方、化学強化処理液の加熱温度が高すぎると、ガラス基板の温度が上がりすぎ、ガラス基板の変形を招く恐れがある。このため、化学強化処理液の加熱温度はガラス基板のガラス転移点（Ｔｇ）よりも低い温度が好ましく、ガラス転移点−５０℃よりも低い温度とすることが更に好ましい。
【００５４】
なお、加熱された化学強化処理液に浸漬される際の熱衝撃によるガラス基板の割れや微細なクラックの発生を防止するため、化学強化処理液への浸漬に先立って、予熱槽でガラス基板を所定温度に加熱する予熱工程を有していても良い。
【００５５】
化学強化層の厚みとしては、ガラス基板の強度向上の点から、５μｍ〜１５μｍ程度の範囲が好ましい。強化層の厚みがこの範囲の場合、機械的強度である耐衝撃性が良好なガラス基板とすることができる。
（第２ポリッシング工程）
次に、化学強化工程後に第２ポリッシング工程を行う。
【００５６】
第２ポリッシング工程は、化学強化工程後のガラス基板の表面を更に精密に研磨する工程であり、第１ポリッシング工程と同様の研磨方法で行う。第２ポリッシング工程で使用するパッドは、第１ポリッシング工程で使用するパッドより柔らかい硬度６５から８０（Ａｓｋｅｒ−Ｃ）程度の軟質パッドで、例えば発泡ウレタンやスウェードを使用するのが好ましい。研磨材としては、第１ポリッシング工程と同様の酸化セリウム等を用いることができるが、ガラス基板の表面をより滑らかにするため、粒径がより細かくバラツキが少ない研磨剤を用いるのが好ましい。粒径の平均粒子径が４０ｎｍから７０ｎｍの研磨剤を水に分散させてスラリー状にして研磨液として用い、水と研磨剤との混合比率は、１：９から３：７程度が好ましい。
【００５７】
定盤によるガラス基板への加重は、９０ｇ／ｃｍ２から１１０ｇ／ｃｍ２が好ましい。定盤の回転数を１５ｒｐｍから３５ｒｐｍとし、上定盤の回転数を下定盤の回転数より３０％から４０％遅くするのが好ましい。
【００５８】
上記のように第２ポリッシング工程での研磨条件を調整して、目標値である平坦度が３μｍ以下、表面粗さＲａが０．１ｎｍにすることができる。
【００５９】
第２ポリッシング工程での研磨量は２μｍから５μｍとするのが好ましい。研磨量をこの範囲とすると、表面に発生した微小な荒れやうねり、これまでの工程で生じた微小な傷痕といった微小な欠陥を効率良く除去することができる。なお、化学強化工程の後に、ガラス基板の主表面を研磨する工程を後研磨工程と呼ぶ。
（洗浄工程）
次に、第２ポリッシング工程を終えた後に洗浄工程としてスクラブ洗浄を行う。特に、スクラブ洗浄に限定するものではなく、研磨工程後のガラス基板表面を清浄にできる洗浄方法であれば良い。
【００６０】
スクラブ洗浄がなされたガラス基板に対して、必要により超音波による洗剤洗浄および乾燥処理が行われる。乾燥処理は、ガラス基板表面に残る洗浄液をＩＰＡ等を用いて除去し、基板表面を乾燥させる。例えば、スクラブ洗浄後のガラス基板に、水リンス洗浄工程を２分間行い、洗浄液の残渣を除去する。次に、ＩＰＡ（イソプロピルアルコール）洗浄工程を２分間行い、基板上の水を除去する。最後に、ＩＰＡ（イソプロピルアルコール）蒸気乾燥工程を２分間行い、基板に付着している液状ＩＰＡをＩＰＡ蒸気により除去しつつ乾燥させる。基板の乾燥処理としてはこれに限定されるわけではなく、スピン乾燥、エアーナイフ乾燥などガラス基板の乾燥方法として一般的に知られた方法であってももちろん構わない。
（検査工程）
検査工程では、目視によるキズ、割れや異物の付着等の検査を行う。
【００６１】
検査工程で良品と判断されたガラス基板は、異物等が表面に付着しないように、清浄な環境の中で、ガラス基板収納カセットに収納され、真空パックされた後、情報記録媒体用ガラス基板として出荷される。
【００６２】
次に、上記のようにして作製したガラス基板を用いた磁気記録媒体について説明する。
【００６３】
以下、図面に基づき磁気記録媒体について説明する。
【００６４】
図２は磁気記録媒体の一例である磁気ディスクの斜視図である。この磁気ディスクＤは、円形の情報記録媒体用ガラス基板１の表面に磁性膜２を直接形成されている。磁性膜２の形成方法としては従来公知の方法を用いることができ、例えば磁性粒子を分散させた熱硬化性樹脂を基板上にスピンコートして形成する方法や、スパッタリング、無電解めっきにより形成する方法が挙げられる。スピンコート法での膜厚は約０．３μｍ〜１．２μｍ程度、スパッタリング法での膜厚は０．０４μｍ〜０．０８μｍ程度、無電解めっき法での膜厚は０．０５μｍ〜０．１μｍ程度であり、薄膜化および高密度化の観点からはスパッタリング法および無電解めっき法による膜形成が好ましい。
【００６５】
磁性膜に用いる磁性材料としては、特に限定はなく従来公知のものが使用できるが、高い保持力を得るために結晶異方性の高いＣｏを基本とし、残留磁束密度を調整する目的でＮｉやＣｒを加えたＣｏ系合金などが好適である。具体的には、Ｃｏを主成分とするＣｏＰｔ、ＣｏＣｒ、ＣｏＮｉ、ＣｏＮｉＣｒ、ＣｏＣｒＴａ、ＣｏＰｔＣｒ、ＣｏＮｉＰｔや、ＣｏＮｉＣｒＰｔ、ＣｏＮｉＣｒＴａ、ＣｏＣｒＰｔＴａ、ＣｏＣｒＰｔＢ、ＣｏＣｒＰｔＳｉＯなどが挙げられる。磁性膜は、非磁性膜（例えば、Ｃｒ、ＣｒＭｏ、ＣｒＶなど）で分割しノイズの低減を図った多層構成（例えば、ＣｏＰｔＣｒ／ＣｒＭｏ／ＣｏＰｔＣｒ、ＣｏＣｒＰｔＴａ／ＣｒＭｏ／ＣｏＣｒＰｔＴａなど）としてもよい。上記の磁性材料の他、フェライト系、鉄−希土類系や、ＳｉＯ２、ＢＮなどからなる非磁性膜中にＦｅ、Ｃｏ、ＦｅＣｏ、ＣｏＮｉＰｔ等の磁性粒子を分散された構造のグラニュラーなどであってもよい。また、磁性膜は、内面型および垂直型のいずれの記録形式であってもよい。
【００６６】
また、磁気ヘッドの滑りをよくするために磁性膜の表面に潤滑剤を薄くコーティングしてもよい。潤滑剤としては、例えば液体潤滑剤であるパーフロロポリエーテル（ＰＦＰＥ）をフレオン系などの溶媒で希釈したものが挙げられる。
【００６７】
さらに必要により下地層や保護層を設けてもよい。磁気ディスクにおける下地層は磁性膜に応じて選択される。下地層の材料としては、例えば、Ｃｒ、Ｍｏ、Ｔａ、Ｔｉ、Ｗ、Ｖ、Ｂ、Ａｌ、Ｎｉなどの非磁性金属から選ばれる少なくとも一種以上の材料が挙げられる。Ｃｏを主成分とする磁性膜の場合には、磁気特性向上等の観点からＣｒ単体やＣｒ合金であることが好ましい。また、下地層は単層とは限らず、同一又は異種の層を積層した複数層構造としても構わない。例えば、Ｃｒ／Ｃｒ、Ｃｒ／ＣｒＭｏ、Ｃｒ／ＣｒＶ、ＮｉＡｌ／Ｃｒ、ＮｉＡｌ／ＣｒＭｏ、ＮｉＡｌ／ＣｒＶ等の多層下地層としてもよい。
【００６８】
磁性膜の摩耗や腐食を防止する保護層としては、例えば、Ｃｒ層、Ｃｒ合金層、カーボン層、水素化カーボン層、ジルコニア層、シリカ層などが挙げられる。これらの保護層は、下地層、磁性膜など共にインライン型スパッタ装置で連続して形成できる。また、これらの保護層は、単層としてもよく、あるいは、同一又は異種の層からなる多層構成としてもよい。なお、上記保護層上に、あるいは上記保護層に替えて、他の保護層を形成してもよい。例えば、上記保護層に替えて、Ｃｒ層の上にテトラアルコキシシランをアルコール系の溶媒で希釈した中に、コロイダルシリカ微粒子を分散して塗布し、さらに焼成して二酸化ケイ素（ＳｉＯ２）層を形成してもよい。
【００６９】
上記の様にして得られる本発明の情報記録媒体用ガラス基板を基体とした磁気記録媒体を用いることで、高速回転時の磁気ヘッドの動作を安定にすることができる。
【００７０】
本発明の情報記録媒体用ガラス基板は、磁気記録媒体に限定されるものではなく、光磁気ディスクや光ディスクなどにも用いることができる。
【実施例】
【００７１】
（実施例１〜５）
実施例１〜５に用いた情報記録媒体用ガラス基板の製造工程として、図３の製造工程を用いた。
（１）ガラス溶融、成形工程
ガラス材料としてＴｇが４８０℃のアルミノシリケートガラスを用い、溶融ガラスをプレス成形してブランク材（外径６８ｍｍ、厚さ１．３ｍｍ）を１００枚作製した。
（２）第１ラッピング工程
ガラス基板の両表面を研磨機（ＨＡＭＡＩ社製）を用いて研磨した。
【００７２】
研磨条件としては、ダイヤモンドペレットとしては、＃１２００メッシュを用い、荷重１００ｇ／ｃｍ２とし、上定盤の回転数３０ｒｐｍ、下定盤の回転数１０ｒｐｍとした。研磨量は、１００μｍであった。
【００７３】
得られたガラス基板１００枚の平均の平坦度は１５μｍ、表面粗さＲａは０．５０μｍであった。
（３）コアリング工程
次に円筒状のダイヤモンド砥石を用いてガラス基板の中心部に円穴（直径１８ｍｍ）を開けた。
（４）内・外径加工工程
鼓状のダイヤモンド砥石により内・外径加工を行い、内径２０ｍｍ、外径６５ｍｍとした。
（５）第２ラッピング工程
ガラス基板の両表面を研磨機（ＨＡＭＡＩ社製）を用いて研磨した。
【００７４】
研磨条件としては、ダイヤモンドペレットとしては、＃１２００メッシュを用い、荷重１００ｇ／ｃｍ２とし、上定盤の回転数３０ｒｐｍ、下定盤の回転数１０ｒｐｍとした。
【００７５】
得られたガラス基板１００枚の平均の平坦度は１０μｍ、表面粗さＲａは０．２５μｍであった。
（６）端面加工工程
内・外加工工程を終えて得られたガラス基板を１００枚重ね、端面研磨機を用いて、内周及び外周の端面を研磨した。
【００７６】
研磨機のブラシ毛は、直径０．２ｍｍのナイロン繊維を用いた。研磨液は、粒径３μｍの酸化セリウムを用いた。得られたガラス基板の内周の端面の面粗さは、Ｒａが０．０３μｍであった。
（７）第１ポリッシュ工程
次に、第１ポリッシング工程として、研磨機（ＨＡＭＡＩ社製）を用い、パッドに硬度Ａで８０度の発泡ウレタンを用いた。研磨材は、平均粒径１．５μｍの酸化セリウムを水に分散させてスラリー状にして用いた。水と研磨剤との混合比率は、２：８とした。荷重１００ｇ／ｃｍ２とし、上定盤の回転数３０ｒｐｍ、下定盤の回転数１０ｒｐｍとした。研磨量を３０μｍとした。
【００７７】
得られたガラス基板１００枚の平均の平坦度は４μｍ、表面粗さＲａは０．７ｎｍであった。
（８）密着工程
スペーサとしては、シリコーンゴムを用いた。ゴム高度を調整することで、表１の実施例１〜５のヤング率のシリコーンゴムをスペーサとして用いた。各実施例に用いたスペーサの形状は、内径２５ｍｍ、外径６０ｍｍ、厚さ０．５ｍｍとした。各実施例ともにガラス基板１００枚とスペーサ１０１枚を交互に積層した積層体を図４、図５に示す方法で作成した。
（９）化学強化工程
次に、ガラス基板を化学強化処理液に浸漬して化学強化工程を行った。化学強化処理液には、硝酸カリウム（ＫＮＯ３）と硝酸ナトリウム（ＮａＮＯ３）の混合溶融塩を用いた。混合比は質量比で１：１とした。また、化学強化処理液の温度は４００℃、浸漬時間は４０分とした。
（１０）第２ポリッシュ工程
次に、第２ポリッシング工程として、研磨機（ＨＡＭＡＩ社製）を用い、パッドに硬度Ａで７０度の発泡ウレタンを用いた。研磨材は、平均粒径６０ｎｍの酸化セリウムを水に分散させてスラリー状にして用いた。水と研磨剤との混合比率は、２：８とした。荷重９０ｇ／ｃｍ２とし、上定盤の回転数３０ｒｐｍ、下定盤の回転数１０ｒｐｍとした。第２ポリッシュ工程での主表面の研磨量を５μｍとした。
（１１）洗浄工程
第２ポリッシング工程の終了後、スクラブ洗浄を行った。洗浄液としては、ＫＯＨとＮａＯＨを１００：１００に混合した薬液を超純水（ＤＩ水）で希釈し、洗浄能力を高めるために非イオン界面活性剤を添加した洗浄液を用いた。洗浄液の供給は、スプレー噴霧によって行った。次にガラス基板表面に残る洗浄液を除去するために、水リンス洗浄工程を２分間、ＩＰＡ（イソプロピルアルコール）洗浄工程を２分間、超音波槽で行い、その後、ＩＰＡ蒸気により表面を乾燥させた。
【００７８】
このようにして実施例１〜５のガラス基板を１００枚ずつ作成した。洗浄工程後のガラス基板１００枚の平均の平坦度、表面粗さ、微小欠陥の数を測定し、下記のように評価し、評価結果を表１に示す。
【００７９】
なお、微小欠陥の測定は、光学式表面欠陥測定装置（ＯＳＡ）を用いて、φ０．１μｍ以上の欠陥の数を主表面全面に行い、１００枚の平均の欠陥数を算出した。
【００８０】
１００枚の平坦度の平均値が２．０μｍ以下を○、２．０μｍを超えて３．５μｍ以下を△、３．５μｍを超えるものを×とした。１００枚の平坦度の平均値が、３．５μｍを超えると、磁気ディスクとした場合のヘッドクラッシュの確立が高くなって、製品としての歩留まりが悪く問題になる。
【００８１】
また、１００枚の表面粗さＲａの平均値が、０．１ｎｍ以下を○、０．１ｎｍを超えて０．３ｎｍ以下を△、０．３ｎｍを超えるものを×とした。１００枚の表面粗さＲａの平均値が０．３ｎｍを超えると磁気ディスクとした場合のヘッドクラッシュの確立が高くなって、製品としての歩留まりが悪く問題になる。
【００８２】
また、φ０．１μｍ以上の微小欠陥の数が１００枚の平均で、１０個以下を○、１０個を超えて２０個以下を△、２０個を超えるものを×とした。φ０．１μｍ以上の微小欠陥の数が１００枚の平均で、２０個を超えると、磁気ディスクとした場合のヘッドクラッシュの確立が高くなって、製品としての歩留まりが悪く問題になる。
（実施例６〜９）
実施例６〜９は、実施例３における化学強化工程後の第２ポリッシュ工程での主表面の研磨量（５μｍ）を研磨時間を調整して、表１における研磨量に変えた他は、実施例３と同様にガラス基板１００枚を作製し、評価した。評価結果を表１に示す。
（比較例１）
比較例１では、実施例３において、スペーサを介在させずに積層体を作製した他は、実施例１と同様にガラス基板を作製し、評価した。なお、比較例１の密着工程で作製した積層体のガラス基板同士の間には、隙間が認められた。評価結果を表１に示す。
（比較例２）
比較例２では、実施例１において、スペーサの材料にステンレスを用いて積層体を作製した他は、実施例１と同様にガラス基板を作製し、評価した。ステンレスのヤング率は、２００ＧＰａであった。なお、比較例２の密着工程で作製した積層体のスペーサとガラス基板との間には、わずかに隙間が認められた。評価結果を表１に示す。
（比較例３）
比較例３では、実施例３において、化学強化工程の後の第２ポリッシング工程を行わなかった他は、実施例１と同様にガラス基板を作製し、評価した。評価結果を表１に示す。
【００８３】
【表１】
0005536481.tif 000002
【００８４】
表１の結果から、実施例１〜９と比較例１〜３を比較すると、ガラス基板の製造方法としては、ガラス基板の化学強化工程の前に、弾性体としてのスペーサと研磨後のガラス基板とを交互に重ねて積層体を形成する密着工程を有し、密着工程で作製した積層体を用いて化学強化を行い、その後にガラス基板の主表面の研磨工程を行うことで、所望の平坦度、表面粗さを得られ、かつ、微小欠陥の少ないガラス基板を得ることができることがわかる。また、実施例１〜５の結果から、弾性を有するスペーサのヤング率としては、４〜１００ＭＰａが好ましいことがわかる。また、実施例３と実施例６〜９の結果から、化学強化工程後の後研磨工程で研磨する研磨量としては、０．５〜１０μｍが好ましいことがわかる。
（磁気記録媒体の作製）
次に、実施例１〜９と比較例１〜３のそれぞれガラス基板１００枚に磁性膜を設けて磁気記録媒体とした。磁性膜は、ガラス基板側から、Ｎｉ−Ａｌからなる下地層（厚み約１００ｎｍ）、Ｃｏ−Ｃｒ−Ｐｔからなる記録層（厚み２０ｎｍ）、ＤＬＣ（Ｄｉａｍｏｎｄ  Ｌｉｋｅ  Ｃａｒｂｏｎ）からなる保護膜（厚み５ｎｍ）を順次積層した。
【００８５】
作製した磁気記録媒体をハードディスクドライブに装填し、それぞれの記録方式で読み込み、書き込みのテストを行い、その間にヘッドクラッシュの発生の有無を評価した。この時の面内記録方式の書き込み密度は、５０Ｇビット／平方インチであり、垂直記録方式の書き込み密度は、０．５Ｔビット／平方インチであった。実施例１〜９の１００枚の磁気記録媒体の中でヘッドクラッシュの発生は、それぞれ５枚以下の発生で、良好な結果であった。比較例１〜３の１００枚の磁気記録媒体の中で、ヘッドクラッシュの発生は、６枚以上あり、実用上問題のあるレベルであった。
【符号の説明】
【００８６】
１  情報記録媒体用ガラス基板（ガラス基板）
２  磁性膜
３  下側台板
４  スペーサ
５  穴
７ａ  表主表面
７ｂ  裏主表面
１０ｔ  外周端面
２０ｔ  内周端面
３１  治具
３２  上側台板
３４  ボルト
３５  ナット
１００  積層体
Ｇ  磁気ディスク
【図１】
0005536481.tif 000003
【図２】
0005536481.tif 000004
【図３】
0005536481.tif 000005
【図４】
0005536481.tif 000006
【図５】
0005536481.tif 000007